УСТРОЙСТВО ИДЕНТИФИКАЦИИ И ОПРЕДЕЛЕНИЯ ПОДЛИННОСТИ ПЛАТИНОВЫХ МОНЕТ, ЖЕТОНОВ И МЕДАЛЕЙ РОССИЙСКОЙ ИМПЕРИИ, ИЗГОТОВЛЕННЫХ В ПЕРИОД С 1826 г. ПО 1845 г.
DEVICE FOR PLATINUM COINS, TOKENS AND MEDALS OF THE RUSSIAN EMPIRE MANUFACTURED IN THE PERIOD FROM 1826 TO 1845 IDENTIFICATION AND DETERMINATION OF THE AUTHENTICITY

Способ и технические устройства, изготовленные для реализации вышеуказанного способа, относятся к устройствам для проверки подлинности монет, в частности для платиновых монет, жетонов и медалей Российской империи, изготовленные в период с 1826 г. по 1845 г.
Как правило, подтвердить подлинность платиновых монет, жетонов и медалей Российской империи, изготовленных в период с 1826 г. по 1845 г., крайне сложно. Трудность выявления подделок подтверждает мнение авторитетного эксперта В.В.Узденикова, выраженное в монографии В.В.Уздеников "Монеты России XVIII - начала XX века. Очерки по нумизматике", 2004 г.: «В настоящем очерке не освещены вопросы, касающиеся выявления поддельных российских платиновых монет, датированных 1828 - 1845 годами. Объясняется это тем, что к настоящему времени еще не выявлены признаки, по которым в условиях музеев и подобных им организаций можно было бы надежно отличить такие подделки от подлинников». В связи с крайней редкостью, исторической и материальной ценностью этих изделий подтверждение подлинности является важной задачей, которая особенно востребована музеями, экспертными организациями и аукционными домами. Основной трудностью при работе с такими изделиями является невозможность взятия проб материалов, обработки поверхности абразивами или химическими реагентами, что связано с нанесением изделию непоправимого вреда, т.е. методы контроля должны быть исключительно неразрушающими и не оставляющими каких-либо следов проведенных испытаний.
Однако способы оценки подлинности платиновых монет, жетонов и медалей Российской империи существуют:
Первый способ - гидростатическое взвешивание. Этот способ самый простой и позволяет отбраковать подделки, изготовленные не из платины. Второй способ - художественный анализ деталей оформления аверса, реверса и гурта монеты, в том числе сличение штемпелей лицевой и оборотной стороны с подлинными монетами. Данный способ выявляет только грубые подделки, где изображения художественных элементов не соответствует оригинальным. Третий способ - рентгенно-флюорисцентный анализ химического состава платины, входящей в состав изделия. Анализ определяет химический состав вещества, входящего в изделие на глубине не более 1 мкм. Этот способ наиболее надежно подтверждает подлинность изделия, но имеет ряд существенных недостатков.
Основным недостатком определения подлинности по химическому составу является то, что оригинальные монеты, жетоны и медали изготавливались из самородной платины с большим разбросом по количеству естественных примесей железа до 5%, иридия до 1,5%, палладия до 0,5%, рутения до 1% и меди до 0,5%. Даже при исследовании подлинного экземпляра наличие или отсутствие вышеуказанных химических элементов отличается в разы на разных участках поверхности подлинной монеты. Также с точки зрения современно уровня цветной металлургии не составляет большой сложности изготовить такой сплав в производственных условиях. В связи с этим данный способ также не дает достаточного уровня достоверности при обнаружении подделок.
Недостатком всех вышеуказанных способов является исследование исключительно видимых факторов анализа поверхности и невозможность исследования внутренней структуры материала объекта исследования.
Устройства для проверки подлинности монет различными по длине волны электромагнитными излучениями известны.
Известно устройство для проверки подлинности листового материала в соответствии с патентом на полезную модель RU 55178 U1 (МПК G07D 7/00), содержащее, по меньшей мере, один источник излучения, выполненный в виде светодиода, по меньшей мере, один датчик излучения, размещенный в зоне регистрации излучения, блок анализа и обработки информации. Источник излучения работает в импульсном режиме и имеет непрерывный спектр излучения, длинноволновая граница которого приходится на видимый, а коротковолновая - на ультрафиолетовый диапазон частот.
Очевидно, что для исследования внутренней структуры материала изделия необходимо применить проникающие излучения с более короткой длиной волны, чем ультрафиолетовое, а именно рентгеновское излучение длиной волн от 0,005 нм до 10 нм или гамма-излучения длиной волн менее 0,005 нм. Техническим результатом применения рентгеновского и гамма-излучения является возможность исследования внутренней структуры контролируемого изделия с последующим анализом и выявлением специфической «трубчатой» структуры платины, характерной для способа получения платины в период с 1826 г. по 1845 г., но также и развивающихся дефектов при старении платины, а именно выделение примесей на границах неоднородностей внутри исследуемого материала, что позволяет с высокой степенью достоверности делать выводы о подлинности исследуемого изделий.
Указанный технический результат достигается тем, что в устройстве, реализующем способ, в качестве источника излучения применяется рентгеновская трубка с фокусным пятном менее 0,1 мм и высоким анодным напряжением свыше 300 кВ. Также в качестве источника гамма-излучения может использоваться изотоп Ir192 и Co60.
Применение в устройстве, реализующем способ, в качестве источника излучения рентгеновской трубки с фокусным пятном менее 0,1 мм обусловлено тем, что для выявления специфической «трубчатой» структуры платины, характерной для способа получения платины в период с 1826 г. по 1845 г., необходимо фокусное пятно размером не более среднего размера неоднородностей внутри исследуемого материала, а предпочтительнее многократно меньшего размера, чем выявляемая неоднородность, т.е., чем меньше фокусное пятно, тем меньшие неоднородности, которые могут быть обнаружены.
Следует отметить, что единственным способом получения металлической платины в период с 1826 г. по 1845 г. был "мокрый" способ обработки платины, когда самородную или "сырую" платину (руду) растворяли в "царской водке", так как расплавление платины было технически невозможным в вышеуказанный период истории из-за высокой температуры плавления платины, достигающей 1768°C. Осаждая хлористую платину, а затем прокаливая ее, обращали получаемое вещество в так называемую губчатую платину по методу Соболевского. В этом виде платину прессовали, разогревали и проковывали, тем самым получая специфическую «трубчатую» структуру.
Более легкие элементы, входившие в сплав, такие как железо, концентрировались на границах вышеуказанных «трубчатых» неоднородностей. Размер «трубчатых» неоднородностей, как правило, не превышает 0,1 мм. С течением времени железо, подверженное коррозии, превращаясь в оксид и теряя плотность, становится легко различимо для таких проникающих рентгеновских и гамма-излучений из-за большой разницы плотности основного материала-платины и железосодержащих примесей на границах трубчатых структур.
Также для реализации способа в качестве приемника излучения применяется плоскопанельный детектор рентгеновского или гамма-излучения, формирующий теневое изображение объекта контроля с последующей передачей в блок анализа и обработки информации.
При проведении исследования объект контроля помещается между источником излучения и приемником излучения, а также обеспечиваются механические манипуляции объекта контроля по 6-ти осям, так как специфическая «трубчатая структура» может располагаться под любым углом относительно поверхности изделия.
При применении способа и технического устройства для его реализации выявление даже нескольких подобных специфических «трубчатых структур» в совокупности с другими вышеописанными методами определения подлинности позволяет с высокой степенью достоверности доказывать аутентичность и подлинность платиновых монет, жетонов и медалей Российской империи, изготовленные в период с 1826 г. по 1845 г.